(57)【要約】【課題】本発明の目的は、耐スラグ溶損性、耐焼結性に優れた水系炭素含有不定形耐火物を提供することにある。【解決手段】本発明の水系炭素含有不定形耐火物は、耐火原料、カーボンブラック原料及び結合剤を必須の構成成分とする水系炭素含有不定形耐火物において、ＤＢＰ吸収量が８０ｍｌ／１００ｇ未満であり、平均一次粒子径の異なる２種または３種以上のカーボンブラック原料を併用し、最も平均一次粒子径の大きいカーボンブラック原料（Ａ）の平均一次粒子径（ａ）と最も平均一次粒子径が小さいカーボンブラック原料（Ｂ）の平均一次粒子径（ｂ）の比率（ａ／ｂ）が２以上であり、カーボンブラック原料（Ａ）とカーボンブラック原料（Ｂ）の質量比（Ａ／Ｂ）を０．５〜５０とし、且つカーボンブラック原料の合計量が３〜２５質量％の範囲内にあることを特徴とする。【選択図】なし【特許請求の範囲】
【請求項１】
耐火原料、カーボンブラック原料及び結合剤を必須の構成成分とする水系炭素含有不定形耐火物において、ＤＢＰ吸収量が８０ｍｌ／１００ｇ未満であり、平均一次粒子径の異なる２種または３種以上のカーボンブラック原料を併用し、最も平均一次粒子径の大きいカーボンブラック原料（Ａ）の平均一次粒子径（ａ）と最も平均一次粒子径が小さいカーボンブラック原料（Ｂ）の平均一次粒子径（ｂ）の比率（ａ／ｂ）が２以上であり、カーボンブラック原料（Ａ）とカーボンブラック原料（Ｂ）の質量比（Ａ／Ｂ）を０．５〜５０とし、且つカーボンブラック原料の合計量が３〜２５質量％の範囲内にあることを特徴とする水系炭素含有不定形耐火物。
【発明の詳細な説明】
【技術分野】
【０００１】
本発明は、各種製銑・製鋼炉等の内張りあるいは補修に用いられる水系炭素含有不定形耐火物に関する。
【背景技術】
【０００２】
耐火物の材質として、ピッチ、黒鉛、コークス、カーボンブラック等の炭素質原料が添加された炭素含有耐火物が知られている。炭素含有耐火物は、炭素がもつ高熱伝導性とスラグに濡れ難い特性によって耐食性及び耐スポーリング性に優れた効果をもつ。また、炭素質原料は基本的に焼結作用が著しく低いため、耐火物が高温下で長期間使用される時に問題となる過焼結を抑制する効果を有する。
【０００３】
一方、炭素質原料を不定形耐火物に適用する場合には、一般的に炭素質原料が水に濡れ難いことに起因して、施工時の流動性に劣る。そこで、流動性確保のために施工水分を多くすることが必要となり、その分、耐火物組織は気孔率が大きくなり、強度が低下する。
【０００４】
そこで、例えば特許文献１には、黒鉛に表面樹脂コートしたものに低発泡性かつ親水性界面活性剤で被覆したことを特徴とする不定形耐火物用表面処理黒鉛（請求項１）；黒鉛に表面樹脂コートしたものに低発泡性かつ親水性界面活性剤で被覆した表面処理黒鉛を１〜１０重量％（質量％）、炭化珪素５〜３０重量％（質量％）、蝋石１〜２０重量％（質量％）、バインダー１〜１０重量％（質量％）および残部がアルミナおよび／またはアルミナ・シリカ質材料よりなることを特徴とする溶銑予備処理用不定形耐火物（請求項２）が開示されている。
【０００５】
また、特許文献２には、黒鉛質粉体と耐火性化合物粉体から主としてなる組成物であって、黒鉛質粉体が黒鉛粉体の黒鉛粒子の表面に、黒鉛粒子より平均粒径が小さくかつ親水性を有する金属酸化物、金属炭化物、金属窒化物、金属硼化物および金属から選ばれる１種以上である小粒子が固着されたものであり、組成物中に黒鉛質粉体が炭素量に換算して２〜４０重量％（質量％）含まれていることを特徴とする黒鉛含有不定形耐火物用組成物（請求項１）；黒鉛粉体７０〜９７重量％（質量％）と平均粒径が黒鉛粉体の黒鉛粒子の４０％以下である親水性を有する金属酸化物、金属炭化物、金属窒化物、金属硼化物および金属から選ばれる１種以上の粒子からなる粉末３〜３０重量％（質量％）との混合粉体を高速気流中で衝撃処理することにより黒鉛粒子の表面に親水性の小粒子を固着せしめた黒鉛質粉体とし、この黒鉛質粉体に耐火性化合物粉体を加えて混合し、この混合物中の黒鉛質粉体の配合量を炭素量に換算して２〜４０重量％（質量％）とすることを特徴とする黒鉛含有不定形耐火物用組成物の調製方法（請求項６）が開示されている。上記特許文献１及び２は、いずれも黒鉛に親水性処理を施したものであるが、親水性化は充分とは言えず、緻密な耐火組織が得られないために、大きな耐用性の向上には至っていない。
【０００６】
更に、特許文献３には、親水処理と１００ｍμ以下の超微粒子の除去を行った平均粒径２００ｍμ以上のカーボンブラックを耐火超微粉として使用した流し込み耐火物（第１項）が開示されている。
【０００７】
また、特許文献４には、径が０．０２〜０．５０μｍ程度の粒子径が大きくストラクチャーの発達していない球状カーボンブラックを耐火骨材に０．１〜３重量％（質量％）添加した特定炭素含有不定形耐火物（請求項１）；粒子径が大きく球状粒子でストラクチャーが発達していない球状カーボンブラックが、サーマル級またはミディアムサーマル、ファインサーマルのようなサーマル法によって製造された球状カーボンブラックである特定炭素含有不定形耐火物（請求項２）が開示されている。また、特許文献４の［００３６］段落には、「サーマル級またはミディアムサーマル、ファインサーマルのようなサーマル法によって製造された球状カーボンブラックを不定形耐火物に添加することにより混練時の流動性を下げることなく炭素原料を添加することができるため、キャスタブルの組織は緻密化し、耐食性は向上する」旨の記載がある。しかし、特許文献４に記載されているようなカーボンブラックを水系不定形耐火物へ３質量％を超えて添加しても、流動性の低下を招く。また、カーボンブラックの添加量が３質量％以下では、炭素質原料の添加量としては充分とは言えず、炭素質原料本来の優れた特性を発揮させることはできない。
【０００８】
上述のような問題点を解決するために、例えば特許文献５には、窒素吸着法による比表面積（ｍ２／ｇ）が１０〜３０であるカーボンブラック原料３〜１５重量％（質量％）を含有してなることを特徴とする水系炭素含有不定形耐火物（請求項１）；窒素吸着法による比表面積（ｍ２／ｇ）が１０〜３０であるカーボンブラック原料３〜１５重量％（質量％）と、当該カーボンブラック原料１重量％（質量％）に対しβ−ナフタリンスルホン酸ホルマリン縮合物のナトリウム塩を０．０２〜０．０３重量％（質量％）の比率で含有してなることを特徴とする水系炭素含有不定形耐火物（請求項２）；窒素吸着法による比表面積（ｍ２／ｇ）が１０〜３０であるカーボンブラック原料３〜１５重量％（質量％）と、当該カーボンブラック原料１重量％（質量％）に対しβ−ナフタリンスルホン酸ホルマリン縮合物のナトリウム塩を０．０２〜０．０３重量％（質量％）の比率で含有し、かつ残部の材料のうち、粒径１０μｍ以下の超微粉が２〜１５重量％（質量％）であることを特徴とする水系炭素含有不定形耐火物（請求項３）が開示されている。即ち、特許文献５では、窒素吸着法による比表面積（ｍ２／ｇ）が１０〜３０であるカーボンブラック原料を３〜１５質量％使用することで、他のカーボンブラック原料と比較して流動性確保のための施工水分を格段に少なくすることができ、そのため、カーボンブラック原料を多量に添加することができ、不定形耐火物の耐スポーリング性を格段に向上させることができ、耐スラグ溶損性も向上できるとしている。ここで、カーボンブラック原料の比表面積が小さいことは、粒子径が大きいことを意味している。
【０００９】
更に、特許文献６には、カーボンブラック及びカーボンブラックを黒鉛化してなるグラファイト粒子から選ばれるＤＢＰ吸収量（ｘ）が８０ｍｌ／１００ｇ以上の炭素質粒子（Ａ）、カーボンブラック及びカーボンブラックを黒鉛化してなるグラファイト粒子から選ばれるＤＢＰ吸収量（ｘ）が８０ｍｌ／１００ｇ未満の炭素質粒子（Ｂ）、及び耐火骨材（Ｃ）からなる耐火物原料組成物（請求項１）；請求項１〜９のいずれかに記載の耐火物原料組成物を成形してなる耐火物（請求項１１）が開示されている。
【００１０】
【特許文献１】特開平４−１２０６４号公報  特許請求の範囲
【特許文献２】特開平５−１９４０４４号公報  特許請求の範囲
【特許文献３】特開昭５８−１２５６６９号公報  特許請求の範囲
【特許文献４】特開平７−１７７７３号公報  特許請求の範囲  ［００３６］段落
【特許文献５】特開２００１−２５３７８３号公報  特許請求の範囲
【特許文献６】特開２００２−３１６８６５号公報  特許請求の範囲
【発明の開示】
【発明が解決しようとする課題】
【００１１】
上述のように、特許文献３ないし５に記載されているような技術においては、単一種類のカーボンブラック原料を使用するのが一般的であり、粒子径が比較的大きいカーボンブラック原料を使用することによって、施工水分量を増加させることなく、ある程度の炭素質原料含有量を確保し、耐スラグ溶損性や耐スポーリング性の向上を図っていた。一方、炭素質原料の作用の一つである過焼結抑制に対しては、一般的に粒子径が小さい方が有利であるが、粒子径の小さいカーボンブラック原料を使用すると施工水分量が増加して緻密な組織が得られない。
【００１２】
また、特許文献６は、ＤＢＰ吸収量の異なる２種の炭素質粒子を使用するものであるが、バインダーとしてフェノール樹脂あるいはピッチ等を主成分とする有機バインダーを使用するような非水系耐火物を対象とするものであり、本発明者らの検証では、水系炭素含有不定形耐火物に特許文献６に記載されている２種の炭素質粒子を使用すると、施工水分量は大幅に増加し、得られる施工体の組織はルーズになるという課題が存在する。
【００１３】
従って、本発明の目的は、耐スラグ溶損性、耐焼結性に優れた水系炭素含有不定形耐火物を提供することにある。
【課題を解決するための手段】
【００１４】
即ち、本発明の水系炭素含有不定形耐火物は、耐火原料、カーボンブラック原料及び結合剤を必須の構成成分とする水系炭素含有不定形耐火物において、ＤＢＰ吸収量が８０ｍｌ／１００ｇ未満であり、平均一次粒子径の異なる２種または３種以上のカーボンブラック原料を併用し、最も平均一次粒子径の大きいカーボンブラック原料（Ａ）の平均一次粒子径（ａ）と最も平均一次粒子径が小さいカーボンブラック原料（Ｂ）の平均一次粒子径（ｂ）の比率（ａ／ｂ）が２以上であり、カーボンブラック原料（Ａ）とカーボンブラック原料（Ｂ）の質量比（Ａ／Ｂ）を０．５〜５０とし、且つカーボンブラック原料の合計量が３〜２５質量％の範囲内にあることを特徴とする。
【発明の効果】
【００１５】
本発明の水系炭素含有不定形耐火物によれば、従来からの不定形耐火物と比較して特定の特性を有する２種または３種以上のカーボンブラック原料を特定比率で用いることにより、耐スラグ溶損性と耐焼結性を高いレベルで両立させることが可能となり、耐スラグ溶損性が高いことにより、スラグによる耐火物の溶損作用が軽減される他、耐焼結性が高いことにより、稼働面付近の過焼結によって起こる亀裂や剥離損傷を抑制することができ、従来よりも耐久性に優れた水系炭素含有不定形耐火物を提供することができる。
【発明を実施するための最良の形態】
【００１６】
本発明の水系炭素含有不定形耐火物は、平均一次粒子径の小さなカーボンブラック原料を使用しても、従来のカーボンブラック原料を含有する不定形耐火物に比して施工水分量が低減でき、緻密で強固な耐火組織を有し、耐スラグ溶損性のみならず、耐焼結性にも優れたものであり、流し込み施工や湿式吹付施工用のキャスタブル耐火物としても使用可能なものである。
【００１７】
水系炭素含有不定形耐火物と、それに添加されるカーボンブラック原料の物理化学特性について鋭意研究の結果、使用するカーボンブラック原料が特定のＤＢＰ吸収量であり、且つ平均一次粒子径の小さなカーボンブラック原料と平均一次粒子径の大きなカーボンブラック原料とを特定の比率で組み合わせて使用することによって、従来のカーボンブラック原料を添加した水系炭素含有不定形耐火物と比較して格段に流動性が優れ、緻密性を維持しつつカーボンブラック原料を多量に添加することができるようになり、水系炭素含有不定形耐火物の耐スラグ溶損性及び耐焼結性を向上させることができるものである。
【００１８】
詳しくは、次の（Ａ）ないし（Ｅ）の事実を見出し、本発明に至ったものである：
（Ａ）ＤＢＰ吸収量が小さく、且つ平均一次粒子径の小さなカーボンブラック原料を、平均一次粒子径の大きなカーボンブラック原料と特定比率で組み合わせて使用することにより、低水分量で流動性が得られる；
（Ｂ）平均一次粒子径の小さなカーボンブラック原料と平均一次粒子径の大きなカーボンブラック原料の平均一次粒子径の比率が２以上であれば、低水分量化の効果が特に大きい；
（Ｃ）施工水分量は、平均一次粒子径が小さいカーボンブラック原料を単独で使用した場合よりもはるかに少ない。また、平均一次粒子径が大きなカーボンブラックを単独で使用した場合よりも少なくできる；
（Ｄ）施工水分量が少ないこと及び細密充填効果のため、組織をより緻密にすることができ、従来のカーボンブラック原料を使用した水系炭素含有不定形耐火物と比較して耐スラグ溶損性が向上する；
（Ｅ）平均一次粒子径の小さなカーボンブラックを使用することにより、焼結抑制効果が格段に向上する。
【００１９】
本発明の水系炭素含有不定形耐火物は、ＤＢＰ吸収量が８０ｍｌ／１００ｇ未満であり、平均一次粒子径の異なる２種または３種以上のカーボンブラック原料を併用し、最も平均一次粒子径の大きいカーボンブラック原料（Ａ）の平均一次粒子径（ａ）と最も平均一次粒子径が小さいカーボンブラック原料（Ｂ）の平均一次粒子径（ｂ）の比率（ａ／ｂ）が２以上であり、カーボンブラック原料（Ａ）とカーボンブラック原料（Ｂ）の質量比（Ａ／Ｂ）を０．５〜５０とし、且つカーボンブラック原料の合計量が３〜２５質量％の範囲内にあることを特徴とするものである。なお、「平均一次粒子径」は、電子顕微鏡を用いた方法によるものである。具体的には、例えばカーボンブラック便覧（カーボンブラック協会、図書出版社刊、１９７１）に記載されている方法、即ち、振り掛け法、懸濁法、支持膜包含法、包埋法などにより作成した試料を電子顕微鏡を用いて観察し、統計的に十分な信頼性を得るのに必要な数だけ個々の粒子径を実測する。そして、実測した粒子径ｄｉの個数がｎｉであった場合、平均粒子径ｄは次の式によって求められる：
ｄ＝Σｎｉｄｉ／Σｎｉ
【００２０】
また、「ＤＢＰ吸収量」とは、ＪＩＳ  Ｋ６２１７−４に規定された方法によって測定された値である。カーボンブラック原料のＤＢＰ吸収量が８０ｍｌ／１００ｇ以上になると、カーボンブラック原料を添加した水系炭素含有不定形耐火物の流動性が著しく低下し、カーボンブラック原料の添加量が少量に限定されるために好ましくない。なお、本発明に使用されるカーボンブラック原料のＤＢＰ吸収量は、好ましくは２０〜７０ｍｌ／１００ｇ、更に好ましくは２０〜６０ｍｌ／１００ｇの範囲内である。
【００２１】
また、本発明に使用されるＤＢＰ吸収量が８０ｍｌ／１００ｇ未満の平均一次粒子径の異なる２種または３種以上のカーボンブラック原料のうち、最も平均一次粒子径の大きいカーボンブラック原料（Ａ）の平均一次粒子径（ａ）と、最も平均一次粒子径の小さいカーボンブラック原料（Ｂ）の平均一次粒子径（ｂ）の比率（ａ／ｂ）は、２以上、好ましくは３以上である。ここで、上記比率（ａ／ｂ）が２未満では、得られる水系炭素含有不定形耐火物の施工水分量が増加して緻密な組織が得られなくなるために好ましくない。
【００２２】
更に、上記カーボンブラック原料（Ａ）とカーボンブラック原料（Ｂ）の質量比（Ａ／Ｂ）は、０．５〜５０、好ましくは１〜２０、更に好ましくは１〜１０の範囲内でなければならない。ここで、上記質量比（Ａ／Ｂ）が０．５未満では、最も平均一次粒子径の小さいカーボンブラック原料（Ｂ）の配合量が多くなり過ぎ、施工水分量が著しく多くなるために好ましくない。また、上記質量比（Ａ／Ｂ）が５０を超えると、最も平均一次粒子径の小さいカーボンブラック原料（Ｂ）の配合量が少なくなり過ぎ、施工水分量の低減効果が不充分になると共に、充分な焼結抑制効果が得られないために好ましくない。
【００２３】
本発明の水系炭素含有不定形耐火物において、ＤＢＰ吸収量が８０ｍｌ／１００ｇ未満であり、平均一次粒子径の異なる２種または３種以上のカーボンブラック原料の合計量は、３〜２５質量％、好ましくは４〜２０質量％、更に好ましくは５〜１５質量％の範囲内である。カーボンブラック原料の合計量が３質量％未満であれば、カーボンブラック原料の添加による耐スラグ溶損性や耐スポーリング性、耐焼結性の向上効果を充分に得られないために好ましくなく、また、カーボンブラック原料の合計量が２５質量％を超えると、カーボンブラック原料の比重が一般的な他の耐火物原料よりも小さいことに起因して、施工時に原料が分離し易くなり、均一な施工体が得難くなるために好ましくない。
【００２４】
本発明の水系炭素含有不定形耐火物において、カーボンブラック原料以外の耐火原料は、特に限定されるものではなく、水系炭素含有不定形耐火物の用途に応じて適宜選択することができ、例えばアルミナ、スピネル、マグネシア、シリカ、カルシア、炭化珪素、カーボンブラック原料以外の炭素質原料、窒化珪素、炭化硼素、ムライト、ジルコン、ジルコニア、金属シリコン、金属アルミニウムなどを使用することができる。
【００２５】
更に、本発明の水系炭素含有不定形耐火物には、アルミナセメント、粘土等の常温硬化性結合剤や珪酸ソーダ等の熱硬化性結合剤を配合する。これら結合剤の配合量は、０．１〜２０質量％、好ましくは０．５〜１０質量％の範囲内である。ここで、結合剤の配合量が０．１質量％未満であると、強度発現が不十分であるために好ましくなく、また、結合剤の配合量が２０質量％を超えると、耐食性が低下するために好ましくない。
【００２６】
また、本発明の水系炭素含有不定形耐火物には、必要に応じて通常の流し込み材に用いられる分散剤を使用することもできる。分散剤としては、例えばアルカリ金属リン酸塩、アルカリ金属カルボン酸塩、アルカリ金属フミン酸塩、ナフタリンスルホン酸ホルマリン縮合物塩、ポリカルボン酸ナトリウム等や、これらと同様の効果が得られる物質の１種または２種以上を使用することができる。分散剤の配合割合は、耐火原料と結合剤の合計量１００質量％に対して外掛で０．００５〜２質量％、好ましくは０．０５〜０．５質量％の範囲内である。ここで、分散剤の配合割合が０．００５質量％未満では、その添加効果がないために好ましくなく、また、２質量％を超えると、耐食性が低下するために好ましくない。
【００２７】
なお、本発明の水系炭素含有不定形耐火物は、流し込み施工のみならず、圧送ポンプを使用した湿式吹付け施工等にも適用することができる。
【実施例】
【００２８】
以下に実施例及び比較例を挙げて本発明の水系炭素含有不定形耐火物を更に説明する。  以下の表１に示す配合割合で原料を配合し、更に、表１に示す添加水分量の水を添加して混練することにより本発明品及び比較品の不定形耐火物を調製した。得られた不定形耐火物について、乾燥後見掛け気孔率、耐スラグ性並びに耐焼結性を測定し、得られた結果を表１に併記する。
【００２９】
【表１】
2006188391.tif 000002
【００３０】
なお、カーボンブラック１のＤＢＰ吸収量は、４０ｍｌ／１００ｇである。カーボンブラック２のＤＢＰ吸収量は、２６ｍｌ／１００ｇである。カーボンブラック３のＤＢＰ吸収量は、４４ｍｌ／１００ｇである。カーボンブラック４のＤＢＰ吸収量は、５３ｍｌ／１００ｇである。カーボンブラック５のＤＢＰ吸収量は、１１２ｍｌ／１００ｇである。カーボンブラック６のＤＢＰ吸収量は、８４ｍｌ／１００ｇである。
【００３１】
乾燥後見掛け気孔率の測定方法：
流し込み成形した供試体（４０ｍｍ×４０ｍｍ×１６０ｍｍ）を１０５℃で２４時間乾燥した後、見掛け気孔率（％）を測定した。
耐焼結性の測定方法：
流し込み成形した供試体（４０ｍｍ×４０ｍｍ×１６０ｍｍ）を１０５℃で２４時間乾燥した後、コークスブリーズ中において、１５００℃で３時間加熱したものと、１５００℃で２４時間加熱したものについて、冷却後曲げ強さを測定した。そして、１５００℃で３時間加熱したものの曲げ強さを１００として１５００℃で２４時間加熱したものの曲げ強さを指数表示した。数値が小さい程、焼結しにくい、即ち、耐焼結性に優れていることを意味する。
耐スラグ性の測定方法：
侵食剤として高炉スラグを使用し、温度１５５０℃で、５時間にわたり回転ドラム侵食試験を行い、溶損深さを測定し、比較品１の溶損深さを１００として指数表示したものであり、数値が小さい程耐食性に優れていることを示す。
【００３２】
表１によれば、カーボンブラック原料の添加量が多くなると、添加水分量が多くなる傾向ではあるが、同じカーボンブラック原料添加量で比較すると、本発明品は比較品よりも添加水分量が少なくても良好な施工性を得られることが判る。このことは、本発明品において、特定のカーボンブラック原料を使用することによって、流動性が向上し、施工水分量を低減させることができ、それによって緻密な組織が得られることを示すものである。  本発明品はいずれも耐スラグ溶損性に優れているのみならず、耐焼結性にも優れており、両特性を高いレベルで満足している。
これに対して、比較的大きい平均一次粒子径を有するカーボンブラック原料のみを使用した比較品１〜３は、本発明品と比べていずれも耐焼結性に劣ることが判る。また、耐スラグ溶損性も必ずしも良好とは言えない。また、比較的小さい平均一次粒子径を有するカーボンブラック原料のみを使用した比較品４並びにＡ／Ｂ質量比が本発明の範囲外である比較品５では、耐焼結性は優れているものの、施工水分量が多くなることに起因して気孔率が高く、耐スラグ溶損性に大きく劣ることが判る。即ち、いずれの比較品においても、耐スラグ溶損性及び耐焼結性を高いレベルで両立することはできない。
【産業上の利用可能性】
【００３３】
本発明の水系炭素含有不定形耐火物は、流し込み施工、湿式吹付け施工等に好適に使用することができる。